(57)【要約】　　　（修正有）【課題】溶接欠陥の発生を防止して良好な溶接部を確実に得ることができる溶接素材、溶接素材の製造法、溶接品の製造法及び自動車車体を提供する。【解決手段】レーザ溶接やアーク溶接等の溶接を行われる際の領域１１を備え、この領域１１が、加工素材に曲がり部５ａを形成するエンボス加工、Ｖ曲げ加工、Ｕ曲げ加工、Ｌ曲げ加工、絞り加工、又は段絞り加工あるいはそれらを組み合わせた加工である第１の加工と、第１の加工により形成された曲がり部５ａを押圧するプレス加工である第２の加工とを行われて製造される圧痕５ａ−１を有する溶接素材５である。圧痕５ａ−１は、加工素５材の表面をなす平面から突出した凸部１１ａと、この凸部１１ａの内側に形成される凹部１１ｂとを有する。圧痕５ａ−１は、溶接予定位置と略平行となるように、点状に互いに離間して２以上配置されるとともに、溶接予定位置の上に配列される。【選択図】　　　図１２
2004082214.tif 000002
【特許請求の範囲】
【請求項１】
接合を行われる際の適正接合距離確保部を備え、該適正接合距離確保部は、加工素材に曲がり部を形成する第１の加工と、該第１の加工により形成された曲がり部を押圧する第２の加工とを行われて形成される圧痕を有することを特徴とする接合素材。
【請求項２】
前記第１の加工は、エンボス加工、Ｖ曲げ加工、Ｕ曲げ加工、Ｌ曲げ加工、絞り加工、又は段絞り加工、あるいはそれらを組み合わせた加工であるとともに、前記第２の加工は、プレス加工である請求項１に記載された接合素材。
【請求項３】
前記圧痕は、前記加工素材の表面をなす平面から突出した凸部と、該凸部の内側に形成される凹部とを有する圧痕であるか、または前記加工素材の表面をなす平面から突出した凸部を有する圧痕である請求項１又は請求項２に記載された接合素材。
【請求項４】
前記凸部の高さは０．０２ｍｍ以上１．０ｍｍ　以下である請求項３に記載された接合素材。
【請求項５】
加工素材に第１の加工を行って曲がり部を形成した後に、該第１の加工により形成された曲がり部を押圧する第２の加工を行うことにより、該第２の加工により形成される圧痕を有する、接合を行われる際の適正接合距離確保部を形成することを特徴とする接合素材の製造法。
【請求項６】
前記第１の加工は、エンボス加工、Ｖ曲げ加工、Ｕ曲げ加工、Ｌ曲げ加工、絞り加工又は段絞り加工、あるいはそれらを組み合わせた加工であるとともに、前記第２の加工は、プレス加工である請求項５に記載された接合素材の製造法。
【請求項７】
前記接合は、接合不良誘起成分を発生させる加熱を伴う接合である請求項５又は請求項６に記載された接合素材の製造法。
【請求項８】
前記接合は、レーザ溶接、プラズマ溶接、アーク溶接又はろう接である請求項７に記載された接合素材の製造法。
【請求項９】
少なくとも２つの接合素材を重ね合わせて接合を行われることにより得られる接合品であって、該２つの接合素材のうちの少なくとも一の接合素材は、請求項１から請求項４までのいずれか１項に記載された接合素材であること、および前記接合は、前記圧痕を介して重ね合わされ、該圧痕によって所定の隙間を確保された領域で行われた接合であることを特徴とする接合品。
【請求項１０】
少なくとも一方が、接合のための加熱により接合不良誘起成分を発生する接合素材である、
第１の接合素材と、
接合を行われる際の適正接合距離確保部を備え、該適正接合距離確保部は、加工素材に曲がり部を形成する第１の加工と、該第１の加工により形成された曲がり部を押圧する第２の加工とを行われて形成される圧痕を有する第２の接合素材と
を、該圧痕を介して重ね合わせ、該圧痕によって適正な接合距離が確保された領域で前記接合を行うこと
を特徴とする接合品の製造法。
【請求項１１】
前記第１の加工は、エンボス加工、Ｖ曲げ加工、Ｕ曲げ加工、Ｌ曲げ加工、絞り加工又は段絞り加工、あるいはそれらを組み合わせた加工であるとともに、前記第２の加工は、プレス加工である請求項１０に記載された接合品の製造法。
【請求項１２】
前記圧痕は、前記加工素材の表面をなす平面から突出した凸部と、該凸部の内側に形成される凹部とを有する圧痕であるか、または前記加工素材の表面をなす平面から突出した凸部を有する圧痕である請求項１０又は請求項１１に記載された接合品の製造法。
【請求項１３】
前記接合は、接合不良誘起成分を発生させる加熱を伴う接合である請求項１０から請求項１２までのいずれか１項に記載された接合品の製造法。
【請求項１４】
前記接合は、レーザ溶接、プラズマ溶接、アーク溶接又はろう接である請求項１３に記載された接合品の製造法。
【請求項１５】
前記接合は、前記圧痕の内部又は外部で行われる請求項１０から請求項１４までのいずれか１項に記載された接合品の製造法。
【請求項１６】
前記接合は、前記凹部で行われる請求項１２から請求項１４までのいずれか１項に記載された接合品の製造法。
【請求項１７】
複数の接合素材を組み合わされて接合されることにより構成される自動車車体であって、
前記複数の接合素材のうちの少なくとも一の接合素材は、接合を行われる際の適正接合距離確保部を備え、該適正接合距離確保部が、加工素材に曲がり部を形成する第１の加工と、該第１の加工により形成された曲がり部を押圧する第２の加工とを行われて製造される圧痕を有する接合素材であること、
該圧痕を有する接合素材と、該圧痕を有する接合素材に接合される他の接合素材とのうちの少なくとも一方は、接合のための加熱により接合不良誘起成分を発生する接合素材であること、及び
該圧痕を有する接合素材と前記他の接合素材とは、前記圧痕を介して重ね合わされ、該圧痕によって適正接合距離が確保された領域で接合されること
を特徴とする自動車車体。
【発明の詳細な説明】
【０００１】
【発明の属する技術分野】
本発明は、接合素材、その製造法、接合品、及びその製造法に関する。本発明は、例えば、レーザ溶接素材、その製造法、レーザ溶接品、及びその製造法に関する。
【０００２】
【従来の技術】
例えば合金化溶融亜鉛めっき鋼板や溶融亜鉛めっき鋼板に代表される亜鉛系めっき鋼板は耐食性が優れる。このため、亜鉛系めっき鋼板は、自動車車体用鋼板、家電製品用鋼板、産業機械用鋼板、家具用鋼板さらには建材用鋼板等といった広範な用途に用いられる。亜鉛系めっき鋼板は、一般的に以下に示す手順（ａ）　〜（ｄ）　で、例えば自動車車体等の製品に組み立てられる。
【０００３】
（ａ）例えばプレス成形を行われて所定の形状に成形される。
（ｂ）成形された後にその外縁部を接合相手材と適宜重ね合わされ、その状態で固定される。
【０００４】
（ｃ）接合相手材との重ね合わせ部を接合部として、接着、ろう付け、スポット溶接やシーム溶接のような抵抗溶接、ＴＩＧ　溶接、ＭＩＧ　溶接さらにはプラズマアーク溶接等を行われることにより、接合相手材に接合される。特に自動車車体の場合には、周知のように、溶接手段としてスポット溶接が多用される。
【０００５】
（ｄ）このような溶接を繰り返し行われる。
ところで、レーザビームを利用したレーザ溶接が亜鉛系めっき鋼板の溶接技術として注目されている。図４１（ａ）　及び図４１（ｂ）　は、亜鉛系めっき鋼板１を素材として重ね合わせ鋼板２を製造する状況を示す説明図である。図４１（ａ）　に示すように２枚の亜鉛系めっき鋼板１、１を重ね合わせて固定する。そして、図４１（ｂ）　に示すようにこれら２枚の亜鉛系めっき鋼板１、１にレーザ溶接を行って溶接部２ａを形成することにより、重ね合わせ鋼板２を製造する。
【０００６】
この亜鉛系めっき鋼板１の表面には、鋼の融点より沸点が低い亜鉛を主成分とするめっき被膜が形成されている。このため、レーザ溶接を行うと、重ね合わせ面に形成されためっき被膜の主成分である亜鉛がレーザ溶接の入熱によって爆発的に蒸発する。したがって、図４１（ａ）　及び図４１（ｂ）　に例示するように亜鉛系めっき鋼板１同士を単に重ね合わせてレーザ溶接を行ったり、あるいは亜鉛系めっき鋼板１と通常の鋼板とを単に重ね合わせてレーザ溶接を行うと、レーザ溶接の入熱によって溶融した鉄分が爆発的に蒸発する亜鉛によって吹き飛ばされてしまい、溶接部２ａに溶接欠陥が生じる。
【０００７】
このような溶接欠陥の発生を防止して良好な溶接部を得るために、少なくとも一方が亜鉛系めっき鋼板である２枚の鋼板が重ね合わされたレーザ溶接の予定部に、レーザ溶接の入熱によって蒸発する亜鉛を外部へ排出するための適正な寸法の隙間を設ける発明が知られている。
【０００８】
例えば特許文献１、特許文献２さらには非特許文献１等には、レーザ溶接の素材である亜鉛系めっき鋼板に例えばプレス成形を行うことにより予め突起部を形成しておき、この突起部により重ね合わされた２枚の鋼板の間に適正な寸法の隙間を確保してレーザ溶接を行う発明が開示されている。
【０００９】
ところで、この隙間の適正な寸法は、例えば板厚が０．７ｍｍ　の亜鉛系めっき鋼板の場合には０．０５ｍｍ〜０．３ｍｍ　程度と、極めて微小である。このため、上述した従来の発明を実施するには、２枚の鋼板のいずれかにプレス成形によりこのような微小な突起部を形成する必要がある。このためには、プレス金型面の機械加工作業や手仕上げ作業を精緻に行う必要が生じ、これらの作業が極めて難しくなるとともに多大な加工コストを要する。特に、亜鉛系めっき鋼板からなる自動車車体用部品の溶接面は三次元の複雑な曲面形状を呈することが多いこともあいまって、上述したプレス金型の機械加工作業や手仕上げ作業を精緻に行うことは、実際には不可能である。
【００１０】
また、プレス成形により設けられる微小な突起部の稜線の輪郭は、プレス成形後の成形品に不可避的に発生する弾性回復によって、不明瞭になり易い。このため、プレス金型に機械加工を行って所望の微小な突起を設けることが可能であったとしても、この突起の形状の通りの突起部をプレス成形品に設けることは容易ではない。
【００１１】
さらに、プレス金型に設ける突起は、プレス加工に伴う磨耗によって変形し易い。このため、レーザ溶接のための適正な寸法の隙間を長期間にわたって安定して確保することは難しい。
【００１２】
そこで、特許文献３には、適正な寸法の隙間に対して過剰となる高さの突起部を鋼板に予め設けておき、この突起部とクランプ装置のロッドとの間に形成される傾斜状の領域内の適正な隙間の位置において、レーザ溶接を行う発明が開示されている。この発明では、突起部の高さを本来の目標値よりも大きく設定するため、突起部を機械加工により安定して設けることができる。
【００１３】
【特許文献１】特開平１０−２１６９７４号公報
【特許文献２】特許第２５７１９７６　号公報
【特許文献３】特開２００１−１６２３８８号公報
【非特許文献１】文献（ＮＩＫＫＥＩ　ＭＥＣＨＡＮＩＣＡＬ　１９９６．９．３０　Ｎｏ．４９０）
【００１４】
【発明が解決しようとする課題】
特許文献３に開示された発明では、高さが大きく設定された突起部とクランプロッドとの間に形成された傾斜状の領域においてレーザ溶接を行う。このため、レーザ溶接を行う位置が水平方向に少しでも変動すると、隙間の大きさが大きく変化する。このため、この発明では、突起部を安定して形成することはできるものの、レーザ溶接のための隙間の寸法を常に確保してレーザ溶接の品質を安定的に確保することはできない。
【００１５】
本発明は、従来の技術が有するこのような課題を解決するためになされたものであり、接合欠陥の発生を防止して良好な接合部を確実に得ることができる接合素材、その製造法、接合品、その製造法及び自動車車体を提供すること、例えばレーザ溶接素材、その製造法、レーザ溶接品、その製造法及び自動車車体を提供することである。
【００１６】
【課題を解決するための手段】
本発明者らは、上述した課題を解決するために鋭意検討を重ねた。その結果、第１の加工により加工素材に曲がり部を形成し、次いで第２の加工によりこの曲がり部を押圧することにより形成される圧痕を有する領域を利用することによって、この圧痕の高さを安定して確保しながら、亜鉛等の溶接不良を誘起する成分に起因した接合欠陥の発生を防止して良好な接合部を確実に得られることを知見した。また、この圧痕の高さは０．０２ｍｍ以上１．０ｍｍ　以下であることが望ましいことを知見した。
【００１７】
すなわち、本発明は、従来の技術のように、微小に形成した突起をそのまま用いて溶接のための隙間を形成するのではなくて、安定して加工することができる大きさの曲がり部を形成した後にこの曲がり部を押圧して所望の高さの圧痕を安定して形成し、そして、このようにして形成した圧痕を接合のための隙間の確保に利用することにより、接合欠陥の発生を防止して良好な接合部を工業的規模で安定して確実に得られるという、新規かつ重要な知見に基づいてなされたものである。
【００１８】
本発明は、接合を行われる際の適正接合距離確保部を備え、この適正接合距離確保部が、加工素材に曲がり部を形成する第１の加工と、この第１の加工により形成された曲がり部を押圧する第２の加工とを行われて形成される圧痕を有することを特徴とする接合素材である。
【００１９】
この本発明にかかる接合素材では、第１の加工が、エンボス加工、Ｖ曲げ加工、Ｕ曲げ加工、Ｌ曲げ加工、絞り加工、又は段絞り加工、あるいはそれらを組み合わせた加工であるとともに、第２の加工が、プレス加工であることが、例示される。
【００２０】
これらの本発明にかかる接合素材では、圧痕が、加工素材の表面をなす平面から突出した凸部と、この凸部の内側に形成される凹部とを有する圧痕であるか、または加工素材の表面をなす平面から突出した凸部を有する圧痕であることが例示される。この場合、凸部の高さが０．０２ｍｍ以上１．０ｍｍ　以下であることが望ましい。
【００２１】
別の観点からは、本発明は、加工素材に第１の加工を行って曲がり部を形成した後に、この第１の加工により形成された曲がり部を押圧する第２の加工を行うことにより、第２の加工により形成される圧痕を有する、接合を行われる際の適正接合距離確保部を形成することを特徴とする接合素材の製造法である。
【００２２】
この本発明にかかる接合素材の製造法において、第１の加工が、エンボス加工、Ｖ曲げ加工、Ｕ曲げ加工、Ｌ曲げ加工、絞り加工又は段絞り加工、あるいはそれらを組み合わせた加工であるとともに、第２の加工が、プレス加工であることが、例示される。
【００２３】
これらの本発明にかかる接合素材の製造法において、接合が、接合不良誘起成分を発生させる加熱を伴う接合であることが望ましく、このような接合として、レーザ溶接、プラズマ溶接、アーク溶接又はろう接が例示される。
【００２４】
別の観点からは、本発明は、少なくとも２つの接合素材を重ね合わせて接合を行われることにより得られる接合品であって、これら２つの接合素材のうちの少なくとも一の接合素材が、上述した本発明にかかる接合素材であること、および上記接合が、圧痕を介して重ね合わされ、この圧痕によって所定の隙間を確保された領域で行われた接合であることを特徴とする接合品である。
【００２５】
別の観点からは、本発明は、少なくとも一方が、接合のための加熱により接合不良誘起成分を発生する接合素材である、第１の接合素材と、接合を行われる際の適正接合距離確保部を備え、この適正接合距離確保部が、加工素材に曲がり部を形成する第１の加工と、この第１の加工により形成された曲がり部を押圧する第２の加工とを行われて形成される圧痕を有する第２の接合素材とを、この圧痕を介して重ね合わせ、この圧痕によって適正な接合距離が確保された領域で接合を行うことを特徴とする接合品の製造法である。
【００２６】
この本発明にかかる接合品の製造法では、第１の加工が、エンボス加工、Ｖ曲げ加工、Ｕ曲げ加工、Ｌ曲げ加工、絞り加工又は段絞り加工、あるいはそれらを組み合わせた加工であるとともに、第２の加工が、プレス加工であることが、例示される。
【００２７】
これらの本発明にかかる接合品の製造法では、圧痕が、加工素材の表面をなす平面から突出した凸部と、この凸部の内側に形成される凹部とを有する圧痕であるか、または加工素材の表面をなす平面から突出した凸部を有する圧痕であることが望ましい。
【００２８】
これらの本発明にかかる接合品の製造法では、接合が、接合不良誘起成分を発生させる加熱を伴う接合であることが望ましく、このような接合として具体的には、レーザ溶接、プラズマ溶接、アーク溶接又はろう接が例示される。
【００２９】
これらの本発明にかかる接合品の製造法では、接合が、圧痕の内部又は外部で行われることが例示される。
これらの本発明にかかる接合品の製造法では、接合が上記凹部で行われることが例示される。
【００３０】
さらに別の観点からは、本発明は、複数の接合素材を組み合わされて接合されることにより構成される自動車車体であって、複数の接合素材のうちの少なくとも一の接合素材が、接合を行われる際の適正接合距離確保部を備え、この適正接合距離確保部が、加工素材に曲がり部を形成する第１の加工と、この第１の加工により形成された曲がり部を押圧する第２の加工とを行われて製造される圧痕を有する接合素材であること、この圧痕を有する接合素材と、この圧痕を有する接合素材に接合される他の接合素材とのうちの少なくとも一方が、接合のための加熱により接合不良誘起成分を発生する接合素材であること、及びこの圧痕を有する接合素材と他の接合素材とが、圧痕を介して重ね合わされ、この圧痕によって適正接合距離が確保された領域で接合されることを特徴とする自動車車体である。
【００３１】
【発明の実施の形態】
（第１の実施の形態）
以下、本発明に係る接合素材、その製造法、接合品、その製造法及び自動車車体の実施の形態を、添付図面を参照しながら詳細に説明する。なお、以降の説明では、溶接がレーザ溶接であるとともに、加工素材である金属板が、加工時の入熱により溶接不良を誘起する成分である蒸発亜鉛を発生する亜鉛系めっき鋼板である場合を例にとる。
【００３２】
まず、本実施の形態のレーザ溶接素材の製造法とレーザ溶接素材とを説明してから、レーザ溶接品とその製造法及び自動車車体を説明する。
［レーザ溶接素材１２の製造法］
図１（ａ）　は、本実施の形態において、エンボス加工を行うためのエンボス加工装置０の主要部を抽出して示す説明図である。また、図１（ｂ）　は曲がり部５ａの拡大図である。
【００３３】
図１（ａ）　に示すように、加工素材５に第１の加工　（エンボス加工）　を行うことによりエンボス加工部である曲がり部５ａを形成する。例えば、図１（ｂ）　に示すように、エンボス形状の場合には、エンボス先端部とエンボス裾部とに曲がり部５ａを有する。そこで、この第１の加工を説明する。
【００３４】
（１）　第１の加工　（エンボス加工）
本実施の形態では、エンボス加工装置０を用いて、加工素材である亜鉛めっき系鋼板５に第１の加工としてエンボス加工を行う。
【００３５】
図１（ａ）　に示すように、このエンボス加工装置０は、互いに対をなす上金型３及び下金型４を有する。上金型３には、平坦な亜鉛系めっき鋼板５を挟み付けるための挟持面３ａが設けられる。また、挟持面３ａには、図示するように、陥没部３ｂが２列で合計８個設けられる。
【００３６】
一方、下金型４にも、亜鉛系めっき鋼板５を挟み付けるための挟持面４ａが設けられる。また、挟持面４ａには、上金型３に設けられた８個の陥没部３ｂにそれぞれ向かい合う位置に、突起部４ｂが２列で合計８個設けられる。
【００３７】
図２は、本実施の形態における陥没部３ｂ及び突起部４ｂを拡大して示す断面図である。
下金型４への突起部４ｂの形成は、機械加工等の慣用手段により行えばよい。特に、亜鉛系めっき鋼板５に形成するエンボスの先端形状が、本実施の形態のような丸形や楕円形のような比較的単純な形状である場合には、先端部が丸形や楕円形などの形状を呈するピンを下金型４の表面に設けたピン挿入穴に差し込むことによって、突起部４ｂを形成することとしてもよい。
【００３８】
図３及び図４は、いずれも、陥没部及び突起部の他の形状例を拡大して示す断面図である。
図３に示すように、上金型３に形成する陥没部３ｂは上方へ突き抜けた形状としてもよい。これにより、機械加工の工数が削減される。また、図４に示すように、下金型４を、パンチ部７とホルダ部６とに分割し、ホルダ部６により亜鉛系めっき鋼板５を押さえ付けた状態で、パンチ部７の上端部に形成した突起部４ｂで曲がり部５ａを形成するようにしてもよい。これにより、形成される曲がり部５ａの周りに生じ易いひずみを抑制することができる。
【００３９】
なお、以上の説明では、図１〜図４に示すように、下金型４に突起部４ｂを設けるとともに上金型３に陥没部３ｂを設けた形態を例にとった。しかし、本発明はこの形態に限定されるものではない。例えば、下金型４に陥没部を設けるとともに上金型３に突起部を設けてもよい。
【００４０】
また、以上の説明では、図１〜図４に示すように、亜鉛系めっき鋼板５が平坦な場合を例にとった。しかし、本発明の適用対象である亜鉛系めっき鋼板５は平坦なものには限定されず、例えば、プレス成形された鋼板のように所定の曲率半径を有する屈曲した亜鉛系めっき鋼板５に対しても同様に適用可能である。
【００４１】
また、本実施の形態では、機械加工の利便性を考慮して突起部４ｂが円形を呈する場合を例にとった。しかし、本発明はこの形態に限定されるものではない。ただし、突起部４ｂは円形を呈することが望ましい。
【００４２】
図５は、挟持面３ａ、４ａが曲率を有している場合のプレス成形時の一例を示す説明図である。
プレス加工時、特に図５に示すように挟持面３ａ、４ａが曲率を有している場合には、突起部４ｂの形状が成形方向　（プレス成形時の上金型３及び下金型４の移動方向）　に対して負角とならないようにすることが望ましい。
【００４３】
図６は、第１の加工により亜鉛系めっき鋼板５に曲がり部５ａが形成される状況を示す説明図である。
形成する突起部４ｂの高さｈ４ｂ、及び突起部４ｂの１個当たりの投影面積Ｓ４ｂは、限定を要するものではない。しかし、突起部４ｂの高さｈ４ｂが亜鉛系めっき鋼板５の板厚ｔに対して大き過ぎる場合や、突起部４ｂの１個当たりの投影面積Ｓ４ｂが亜鉛系めっき鋼板５の板厚ｔに対して小さ過ぎる場合には、曲がり部５ａの成形時に亜鉛系めっき鋼板５に割れが発生するおそれがある。このような観点から、突起部４ｂの高さｈ４ｂは亜鉛系めっき鋼板５の板厚ｔの１０倍以内とすること、又は突起部４ｂの面積Ｓ４ｂは板厚の２乗よりも大きくすることが、それぞれ望ましい。一方、突起部４ｂの高さｈ４ｂが小さ過ぎると、突起部４ｂの形状が亜鉛系めっき鋼板５に正確に転写され難くなるため、突起部４ｂの高さｈ４ｂは板厚の０．５　倍以上とすることが望ましい。
【００４４】
突起部４ｂは、亜鉛系めっき鋼板５のレーザ溶接を行う予定位置　（以下、「溶接予定位置」という）　に対して所定の距離を確保できる位置に設ければよく、特定の位置には限定されない。例えば、突起部４ｂは、溶接予定位置の近傍において予定位置に略平行に配置されること（後述する図１７参照）や、溶接予定位置を囲むように配置されること、例えば、溶接予定位置の左右に並設されること（後述する図１５参照）が、望ましい。さらに、間欠的にレーザ溶接を行う場合、突起部４ｂは各溶接ビードの間の部分に配置されること（図１９参照）が望ましい。
【００４５】
突起部４ｂの設置位置から溶接予定位置までの距離が離れ過ぎると、板の歪み等によって、突起部４ｂにより形成される隙間が変動して隙間の距離を安定して確保することが容易ではなくなる。このため、突起部４ｂの設置位置の溶接予定位置までの距離はできるだけ小さく設定することが望ましい。例えば、突起部４ｂの中心部から溶接予定位置までの距離が６０ｍｍ以内の範囲に入ることが望ましい。
【００４６】
突起部４ｂは、プレス品の成形工程を増加させないために絞り加工により成形することが望ましい。ただし、溶接部がプレス品のフランジ面であり、この部位がしわ押さえ面である場合には、絞り工程での曲がり部５ａの成形が不可能であるため、絞り工程の次の工程で成形すればよい。
【００４７】
このように、本実施の形態では、上金型３及び下金型４を有するエンボス加工装置０を用いて、絞り加工工程あるいはその次工程において、亜鉛系めっき鋼板５の溶接予定位置の近傍に、第１の加工を行って凸状の曲がり部を形成する。換言すれば、本実施の形態では、上金型３及び下金型４を有するエンボス加工装置０を用いて、絞り加工工程あるいはその次工程において、亜鉛系めっき鋼板５にエンボス加工を行って、曲がり部５ａを形成する。
【００４８】
（２）　第２の加工　（プレス加工による曲がり部５ａの押圧）
図７は、第２の加工の状況を示す斜視図であり、図８は、第２の加工時のプレス加工装置２０を示す断面図である。
【００４９】
図７及び図８に示すように、第２の加工は、プレス加工装置２０を用いて行われる。この第２の加工により、亜鉛系めっき鋼板５に第１の加工により形成された各曲がり部５ａが押圧され、これにより、亜鉛系めっき鋼板５には、８基の圧痕５ａ−１を有する領域１１が形成される。
【００５０】
プレス加工装置２０は、平面あるいは曲面を有する上金型８及び下金型９を有するものであり、本実施の形態では、さらに、下金型９の四隅には、上金型８及び下金型９の間に所定の距離を確保するためのスぺーサ１０が配置される。
【００５１】
図９及び図１０は、いずれも、このスペーサ１０と亜鉛系めっき鋼板５との位置関係を模式的に示す説明図である。
スペーサ１０の下金型９への設置形態は、特に限定を要さない。スペーサ１０は、例えば、図９に示すように亜鉛系めっき鋼板５と重なって接触するように配置してもよいし、あるいは、図１０に示すように上金型８及び下金型９の間に挟まれるように設置してもよい。
【００５２】
また、スペーサ１０は、下金型９の表面に薄い金属板を貼り合わせることにより構成してもよいし、あるいは、下金型９の表面を機械加工によって削り出すことにより構成してもよい。例えば、下金型９の表面に０．１ｍｍ　程度のスペーサ１０を１枚又は複数枚以上貼り付けることによって、上金型８及び下金型９の間の隙間、すなわち、圧痕５ａ−１の高さは、容易に調整できる。
【００５３】
また、スペーサ１０は、第２の加工により曲がり部５ａが押圧される際にも、必ずしも隣接する突起部４ｂの間に一つずつ存在する必要はなく、適度な間隔で配置されていればよい。ただし、上金型８の剛性を考慮すると、スペーサ１０は、５００ｍｍ　以下のピッチで配置されることが望ましい。
【００５４】
なお、図７〜図１０に示すプレス加工装置２０は、いずれも、スぺーサ１０を備えるものであるが、押圧荷重を制御する場合には、スペーサ１０を省略しても、圧痕５ａ−１の高さを制御することができる。この場合の押圧荷重は、事前に試行試験を行うことにより、求められる。本発明者らの知見によれば、曲がり部５ａの押圧ストローク及び荷重の関係より、曲がり部５ａを完全に押圧する直前に荷重が急激に上昇することがわかった。すなわち、全押圧の直前では、圧痕５ａ−１の高さの変化に及ぼす荷重の影響が小さく、全押圧の直前に加重が急激に上昇する。したがって、圧痕５ａ−１の高さは、押圧荷重を制御することによっても、制御できる。
【００５５】
図１１は、第２の加工により形成される圧痕５ａ−１の形状例を示す説明図である。この圧痕５ａ−１は、亜鉛系めっき鋼板５にエンボス加工を行って曲がり部５ａを形成した後に曲がり部５ａを高さ方向へ押圧するプレス加工を行うことにより製造されるものである。このため、圧痕５ａ−１は、図１１に示すように、環状に形成される凸部１１ａ　と、この凸部１１ａ　の内側に形成される凹部１１ｂ　とを有する。なお、圧痕５ａ−１の断面形状は亜鉛系めっき鋼板５の板厚あるいはエンボスの高さ、径さらには形状等によって変化し、頂部が三つ以上現れ、その内部に凹部が形成される場合もある。
【００５６】
この圧痕５ａ−１の高さｈ１１ａ　、すなわち二つの頂部１１ａ−１　、１１ａ−２　の距離は、スぺーサ１０を用いる場合にはスぺーサ１０の厚さを適宜変更することによって、スぺーサ１０を用いない場合に押圧荷重を変更することにより、変更することができる。これにより、圧痕５ａ−１の高さｈ１１ａ　を、レーザ溶接時の適正な隙間が得られるように、調整することができる。
【００５７】
レーザー溶接の際の適正な隙間は、上述したように、０．０５ｍｍ以上０．３ｍｍ　以下であることが知られており、より好適には、０．０７ｍｍ以上０．２　ｍｍ以下である。また、本実施の形態により形成される圧痕５ａ−１は、図１１に示すように、亜鉛系めっき鋼板５の両面に二つの頂部１１ａ−１　、１１ａ−２　を有する。そこで、適正な隙間を確保するためには、圧痕５ａ−１の高さｈ１１ａ　は、０．０２ｍｍ以上１．０ｍｍ　以下であることが望ましい。
【００５８】
本実施の形態により形成される圧痕５ａ−１の方向は、亜鉛系めっき鋼板５の板厚、第１の加工で用いる下金型４に設けられる突起部４ｂの形状、さらには第２の加工における押圧量によって、変化する。
【００５９】
曲がり部５ａの張り出し方向　（本実施の形態では上方向）　へ圧痕５ａ−１の凸部１１ａ　が張り出した場合には、図１２に示すように、頂部１１ａ−２　を介して溶接相手材である普通鋼板又は亜鉛系めっき鋼板１３を接触させて配置し、後述するレーザ溶接を行えばよい。一方、曲がり部５ａの張り出し方向と反対の方向　（本実施の形態では下方向）　へ圧痕５ａ−１の凸部１１ａ　が張り出した場合には、図１３に示すように、頂部１１ａ−１　を介して溶接相手材である普通鋼板又は亜鉛系めっき鋼板１３を接触させて配置し、後述するレーザ溶接を行えばよい。一般に、亜鉛系めっき鋼板５の板厚が０．７ｍｍ　程度であって圧痕５ａ−１の高さｈ１１ａ　が０．０５ｍｍ以上０．２ｍｍ　以下である場合には、圧痕５ａ−１は、突起部４ｂの凸方向とは反対の方向へ向けて形成されることが多い。
【００６０】
このように、本実施の形態では、第２の加工により、第１の加工により形成された凸状の曲がり部に第２の加工を行うこと、換言すれば、エンボス加工により形成された曲がり部５ａを、押圧するプレス加工を行う。これにより、形成された圧痕５ａ−１には、二つの頂部１１ａ−１　、１１ａ−２　を有する環状に形成される凸部１１と、この凸部１１ａ　の内側に板が波打ったような形状の凹部１１ｂ　とが形成される。
【００６１】
［レーザ溶接素材１２］
このようにして、本実施の形態により、複数の圧痕５ａ−１を有し、レーザ溶接を行われる際の領域１１を備えるレーザ溶接素材１２が製造される。このレーザ溶接素材１２は、環状に形成される凸部１１ａ　と、この凸部１１ａ　の内側に形成される凹部１１ｂ　とを有する圧痕５ａ−１を複数有する領域１１を備えるものである。換言すれば、このレーザ溶接素材１２は、亜鉛系めっき鋼板５にエンボス加工を行って曲がり部５ａを形成した後にこの曲がり部５ａを高さ方向へ押圧するプレス加工を行うことにより、製造される。
【００６２】
このレーザ溶接素材１２では、上述したように、圧痕５ａ−１の凸部１１ａ　の高さｈ１１ａ　は０．０２ｍｍ以上１．０ｍｍ　以下であることが望ましい。
［レーザ溶接品の製造法］
本実施の形態では、図１２又は図１３に示すように、普通鋼板又は亜鉛系めっき鋼板である第１のレーザ溶接素材１３と、上述した本実施の形態のレーザ溶接素材にかかる第２のレーザ溶接素材１２とを、領域１２ａ　の圧痕５ａ−１における凸部１１ａ　の頂部１１ａ−１　又は１１ａ−２　を介して重ね合わせる。
【００６３】
そして、領域１２ａ　の圧痕５ａ−１によって適正な溶接のための距離が確保された領域、すなわち凸部１１ａ　の外部あるいは凹部１１ｂ　にレーザビームを照射してレーザ溶接を行うことによって、レーザ溶接品を製造する。
【００６４】
レーザビームの照射は、第１のレーザ溶接素材１３又は第２のレーザ溶接素材１２のいずれの側から行ってもよい。
このように、本実施の形態におけるレーザ溶接素材１２では、先ず曲がり部５ａが設けられ、次に、この曲がり部５ａを高さ方向に押圧することにより、圧痕５ａ−１を有する領域１１が形成される。したがって、曲がり部５ａの高さを、確実に加工を行うことができる程度に大きくすることが可能となり、微小に形成した突起をそのまま用いてレーザ溶接のための隙間を形成する従来の技術の課題、すなわち突起を安定して形成できないという課題を、完全に解消することができる。
【００６５】
また、本実施の形態では、曲がり部５ａを亜鉛系めっき鋼板５の曲面部に設ける場合であっても、曲がり部５ａを形成するための凹部３ｂ及び凸部４ｂを、上金型３及び下金型４に設けるための機械加工が容易となり、加工コストの削減を図ることができる。
【００６６】
また、本実施の形態で用いる領域１１の圧痕５ａ−１の高さｈ１１ａ　は、適正な隙間量を与えることに必要かつ十分な大きさであるため、レーザ溶接位置が多少変動しても隙間の大きさは殆ど変動せず、レーザ溶接距離を安定して確保することができる。
【００６７】
さらに、本実施の形態では、微小な隙間を任意にかつ容易に確保することができるため、溶接時の拘束治具の配置に関する自由度が高まり、適正な溶接範囲を広く確保することもできる。
【００６８】
したがって、本実施の形態によれば、溶接欠陥の発生を防止して良好な溶接部を確実に得ることができる。
（第２の実施の形態）
さらに、第２の実施の形態を説明する。なお、以降の各実施の形態の説明では、前述した第１の実施の形態と相違する部分を中心に説明し、共通する部分については重複する説明を適宜省略する。
【００６９】
後述する図１５（ａ）　及び図１５（ｂ）　に示すように、板厚が０．７ｍｍ　である２枚の合金化溶融亜鉛めっき鋼板５、１３（めっき付着量：４５ｇ／ｍ２）をそれぞれ重ね合わせ、レーザ溶接を行い、溶接部材１４を得た。この際、これら２枚の合金化溶融亜鉛めっき鋼板５、１３のうちの１枚の鋼板には、以下に説明するように、レーザ溶接を行う前に、以下に示す第１の加工と第２の加工とを順次経て得られる、複数の圧痕１５を有する領域１１を備えた鋼板５を用いた。
【００７０】
［第１の加工工程］
図１４は、本実施の形態における陥没部３ｂ及び突起部４ｂを拡大して示す断面図である。また、図１５（ａ）　及び図１５（ｂ）　は、本実施の形態により溶接される２枚の鋼板５、１３と、溶接された重ね合わせ鋼板１４とを示す説明図である。
【００７１】
図１を参照しながら説明したエンボス加工装置０を用い、被加工材として平坦な鋼板５に曲がり部５ａを設けた。下金型４には、曲がり部５ａを成形するための複数の突起部４ｂを設けるとともに、上金型３には、突起部４ｂに対峙する位置に複数の陥没部３ｂを設けた。
【００７２】
突起部４ｂならびに陥没部３ｂの配置は、図１５（ａ）　に示すように、溶接の予定線に対して平行の２列とし、列間の間隔を３０ｍｍとし、さらに、溶接線方向に隣接する突起部４ｂならびに陥没部３ｂの間隔は２０ｍｍとした。
【００７３】
図１４に示すように、下金型４に設けた突起部４ｂは円形状である。突起部４ｂの径（エンボス径）は６ｍｍである。突起部４ｂの先端は曲率半径が５ｍｍの半球状である。突起部４ｂの高さｈ４ｂは２．０　ｍｍである。さらに、上金型３に設けた陥没部３ｂの角部の曲率半径　（ダイスＲ）　は１ｍｍである。この第１の加工により、列間の間隔が３０ｍｍであるとともに溶接線の方向に隣接する突起部４ｂの間隔が２０ｍｍであって、さらに曲がり部５ａの高さが２ｍｍである鋼板５が得られた。
【００７４】
［第２の加工工程］
次に、図７に示す上金型８及び下金型９を有するプレス加工装置２０を用い、第１の加工により鋼板５に形成された曲がり部５ａを押圧することにより、圧痕５ａを有する領域１１を備えるレーザ溶接素材１２を得た。本実施の形態において、鋼板５に形成された圧痕１５の向きは、曲がり部５ａの向きとは逆方向に残存した。
【００７５】
なお、プレス加工装置２０の上金型８及び下金型９はいずれも平坦状とした。また、圧痕１５の高さは、下金型９にスペーサ１０を設けることによって、上金型８及び下金型９の間隔を０．８ｍｍ（被加工材の板厚＋０．１０ｍｍ）に調整した。
【００７６】
［溶接工程］
次に、図１６に示すレーザ溶接装置２１を用いて、平坦状の鋼板１３の上に、圧痕１５を有する領域１１を形成された鋼板５を重ね合わせた。この鋼板５をクランプ治具１７により固定した。そして、溶接線の方向に平行に設けた２列の領域１１の列間の略中央部にレーザビーム１８を上面より照射することにより、レーザ溶接を行った。なお、図１６に示すように、鋼板５に形成された圧痕１５の凸形状の面を鋼板１３側に向けて重ね合わせた。なお、図１６において符号１６はレーザ溶接部である。
【００７７】
レーザ溶接装置２１として、ランプ励起型Ｎｄ：ＹＡＧ　レーザ溶接機を使用した。レーザ溶接条件は、連続発振モード、出力：３．０ｋＷ　、溶接速度：３．０ｍ／ｍｉｎ、レーザビーム１８のフォーカス位置は鋼板５の表面であり、レーザ溶接面を保護するためシールドガスとしてアルゴンを２０　ｌ／ｍｉｎの流量で溶接部１６に吹き付けた。
【００７８】
その結果、亜鉛めっきから蒸発した亜鉛に起因する溶接欠陥及び隙間の過多による溶融金属の落ち込み等の表面欠陥は一切発生せず、良好な溶接が可能であった。なお、溶接位置における鋼板５及び鋼板１３の間には、レーザビーム照射時には約０．１ｍｍ　の隙間が形成されていることが確認された。
【００７９】
（第３の実施の形態）
溶接部１６の溶接線に平行に、圧痕１５を有する領域１１を１列形成する以外は、第１の実施の形態と同様の条件で、圧痕１５を有する領域１１を備えた鋼板５を成形した。
【００８０】
次いで、図１７（ａ）　、図１７（ｂ）　及び図１８に示すように、平坦状の鋼板１３の上に、圧痕１５を有する領域１１を備えた鋼板５を重ね合わせ、圧痕１５から１０ｍｍ離れた位置にレーザビームを照射してレーザ溶接を行った。隣接する圧痕１５の溶接線方向の間隔は２０ｍｍである。溶接条件は、第２の実施の形態と同様である。
【００８１】
その結果、亜鉛めっきから蒸発した亜鉛に起因する溶接欠陥及び隙間の過多による溶融金属の落ち込み等の表面欠陥は一切発生せず、良好な溶接が可能であった。なお、溶接位置における鋼板５及び鋼板１３の間には、レーザビーム照射時には約０．０８ｍｍの隙間が形成されていることが確認された。
【００８２】
（第４の実施の形態）
溶接部１６の溶接線に平行に、圧痕１５を１列形成し、隣接する圧痕１５の間隔を４０ｍｍとした以外は第３の実施の形態と同様の条件で、圧痕１５を有する領域１１を備えた鋼板５をエンボス加工とエンボス押圧加工とにより成形した。
【００８３】
次いで、図１９（ａ）　、図１９（ｂ）　及び図２０に示すように、平坦状の鋼板１３の上に、圧痕１５を有する領域１１を備えた鋼板５を重ね合わせ、隣接する圧痕１５の間にレーザビーム１８を照射し、ビード長さ２５ｍｍの間欠溶接を行った。その結果、溶接部には約０．１ｍｍ　の隙間が形成され、亜鉛めっきによる欠陥や溶融金属の落ち込みが発生せず、良好な溶接が可能であった。
【００８４】
（第５の実施の形態）
第１の実施の形態〜第４の実施の形態の説明では、２枚の亜鉛系めっき鋼板をレーザ溶接する場合を例にとった。しかし、本実施の形態のように、３枚以上の亜鉛系めっき鋼板を重ね溶接することも可能である。
【００８５】
図２１は、本実施の形態により、３枚の亜鉛系めっき鋼板５、１３及び５をレーザ溶接する場合を示す説明図である。
同図に示すように、複数の圧痕１５を有する領域１１を有する２枚の亜鉛系めっき鋼板５の間に、平坦な相手材１３を挟み重ね合わせて、各鋼板５、１３及び５に、レーザ溶接のために必要な隙間を形成して、２列の領域１１の間にレーザビームを照射してレーザ溶接を行った。これにより、良好なレーザ溶接を行うことができた。
【００８６】
（第６の実施の形態）
第１の実施の形態〜第５の実施の形態の説明では、同じ寸法を有する２枚又は３枚の鋼板を重ね合わせてレーザ溶接する場合を例にとった。しかし、本実施の形態のように、２枚の鋼板の端面をずらして重ね、一方の鋼板の端部にレーザビームを照射することにより、他方の鋼板と溶接するすみ肉溶接を行うことも可能である。
【００８７】
図２２は、本実施の形態により、すみ肉溶接を行う状況を示す説明図である。この場合には、少なくとも一方の鋼板５の端部近傍に、圧痕１５を有する領域１１を設定すればよい。これにより、図２３に示すように、クランプ装置１７で鋼板５を固定しても、鋼板５及び鋼板１３の間に圧痕１５を有する領域１１による隙間が形成されるため、表面処理成分の影響を受けずにレーザ光１８により良好なレーザ溶接を行うことができる。
【００８８】
（第７の実施の形態）
第１の実施の形態〜第６の実施の形態とは異なり、本実施の形態のように、２枚以上の鋼板の端部同士を重ね、重ねた端部にレーザビームを照射して溶接するヘリ溶接を行うこともできる。
【００８９】
すなわち、図２４に示すように、少なくとも一方の鋼板５の端部近傍に、圧痕１５を有する領域１１を設定すればよい。これにより、図２５に示すように、クランプ装置１７により鋼板５、１３を固定しても、鋼板５、１３間に領域１５の隙間が形成されるため、表面処理被膜の成分の影響を受けずにレーザ光１８により良好なレーザ溶接が可能である。
【００９０】
（第８の実施の形態）
第１の実施の形態〜第７の実施の形態とは異なり、円弧と円弧、あるいは円弧と直線でできた開先形状であるフレア継手での例を図２６に示す。
【００９１】
すなわち、図２６に示すように、少なくとも一方の鋼板５でフレア部近傍の鋼板の重ね合わせ面に、圧痕１５を有する領域１１を設定すればよい。これにより、図２７に示すように、クランプ装置１７で鋼板５及び鋼板１３を固定してレーザ溶接を行っても、鋼板５及び鋼板１３に領域１１による隙間が形成されるため、レーザ光１８により良好なレーザ溶接を行うことができる。
【００９２】
（第９の実施の形態）
図２８は、本実施の形態の説明図である。図２８（ａ）　は、本実施の形態で用いるエンボス加工装置０−１及びプレス加工装置２０−１それぞれを示す断面図であり、図２８（ｂ）　は、本実施の形態で溶接される圧痕１５−１を有する亜鉛系めっき鋼板５−１と、平坦な鋼板１３とを示す説明図であり、さらに図２８（ｃ）　は、本実施の形態により得られる重ね合わせ鋼板２２を示す説明図である。
【００９３】
上述した各実施の形態は、領域１１を構成する圧痕１５が、溶接予定位置と略平行となるように、点状に互いに離間して２以上配置される場合を例にとった。本実施の形態は、領域１１を構成する圧痕１５−１が、溶接予定位置と略平行となるように、線状に配置される場合である。
【００９４】
すなわち、本実施の形態では、図２８（ａ）　に示すように、上金型３−１に陥没部３ｂ−１が線状に設けられるとともに、下金型４−１には陥没部３ｂ−１に対峙する位置に突起部４ｂ−１が線状に設けられている。そして、エンボス加工装置０−１を用いたエンボス加工により、亜鉛系めっき鋼板５には曲がり部が、溶接予定位置と略平行となるように、線状に形成される。
【００９５】
この曲がり部をプレス加工装置２０−１により押圧することにより、領域１１を構成する圧痕１５−１が、溶接予定位置と略平行となるように、線状に配置された亜鉛系めっき鋼板５−１が得られる。
【００９６】
本実施の形態では、図２８（ｃ）　に示すように、この亜鉛系めっき鋼板５−１と平坦な鋼板１３とを、圧痕１５−１を介して重ね合わせて配置することにより適正な溶接距離を確保し、圧痕１５−１の内部に形成された凹部にレーザビームを照射してレーザ溶接を行うこと、すなわち圧痕１５−１の上の溶接予定位置でレーザ溶接を行うことにより、重ね合わせ鋼板２２を製造する。これにより、第１の実施の形態と同様に適正な溶接距離を確実に確保し、レーザ溶接を確実に行うことが可能である。なお、レーザ溶接では、通常、溶接部の近傍をローラ等で押圧しながら溶接が行われるが、溶接位置が凹部である場合には、ローラ等による押圧によりレーザ照射位置の隙間が押し潰され難いという利点がある。
【００９７】
なお、レーザビームの照射位置は、圧痕１５−１の内部に形成された凹部に限定されるものではなく、適正な溶接距離が確保される位置であれば、圧痕１５−１の外部に、例えば圧痕１５−１の片側又は両側の位置であってもよい。
【００９８】
（第１０の実施の形態）
図２９は本実施の形態の説明図であり、図２９（ａ）　は第２の加工を示す説明図、図２９（ｂ）　は、本実施の形態で溶接される圧痕１５−２を有する亜鉛系めっき鋼板５−２と、平坦な鋼板１３とを示す説明図であり、図２９（ｃ）　は、本実施の形態により得られる重ね合わせ鋼板２３を示す説明図である。
【００９９】
第１の実施の形態〜第９の実施の形態では、第１の加工としてエンボス加工により曲がり部５ａを形成した場合を例にとった。しかし、本実施の形態では、エンボス加工ではなく、Ｖ曲げ加工により曲がり部５ａ−２を形成した鋼板５−２に、プレス加工装置２０−１によりプレス加工を行うことにより、圧痕１５−２を有する領域１１を備える亜鉛系めっき鋼板５−２を製造した。
【０１００】
そして、上述した第９の実施の形態と同様にして、この亜鉛系めっき鋼板５−２と平坦な鋼板１３とを重ね合わせてレーザ溶接を行うことにより、重ね合わせ鋼板２３を製造した。
【０１０１】
これにより、第９の実施の形態と同様に適正な溶接距離を確実に確保し、レーザ溶接を確実に行うことができる。
なお、本実施の形態では、第１の加工がＶ曲げ加工であるため、曲がり部５ａ−２を確実かつ低コストで成形できるとともに、加工が容易であることから、亜鉛系めっき鋼板５−１への適用範囲を拡大することができる。
【０１０２】
（第１１の実施の形態）
上述した第１０の実施の形態では、鋼板５−２にＶ曲げ加工により曲がり部５ａ−２を形成したが、本実施の形態では、Ｖ曲げ加工ではなく、Ｌ曲げ加工、Ｕ曲げ加工、Ｕ曲げとＬ曲げを組み合わせた加工、絞り加工、又は段絞り加工により、鋼板５−２に曲がり部５ａ−２を形成し、この曲がり部５ａ−２をプレス加工装置２０−１により押圧するプレス加工を行う。
【０１０３】
図３０（ａ）　は第１０の実施の形態で用いたＶ曲げ加工を示す説明図、図３０（ｂ）　、図３０（ｃ）　、図３０（ｄ）　、図３０（ｅ）　、図３０（ｆ）　は、それぞれ本実施の形態のＬ曲げ加工、Ｕ曲げ加工、Ｕ曲げとＬ曲げを組み合わせた加工、絞り加工、段絞り加工を示す説明図である。
【０１０４】
なお、本明細書において、Ｖ曲げ加工とは図３０（ａ）　に示すようにポンチ及びダイを用いて鋼板をＶ字状に曲げる加工を意味する。
また、Ｌ曲げ加工とは図３０（ｂ）　に示すようにポンチ及びダイを用いて、鋼板をＬ字状に曲げる加工を意味している。さらに、Ｕ曲げ加工とは図３０（ｃ）　に示すようにポンチ、ダイおよびパッドを用いて鋼板をＵ字状に曲げる加工を意味している。なお、パッドを省略してもＵ曲げ加工は可能である。さらに、Ｕ曲げとＬ曲げを組み合わせた加工とは、図３０（ｄ）　に示すようにポンチとダイにより、三箇所の曲がり部を形成する加工を意味しており、カム機構によりプレス方向に対して負角形状を形成する寄せ曲げ成形も含む。このとき、形成される曲がり部は一箇所の場合もあるし、三箇所以上の場合もある。
【０１０５】
さらに、絞り加工とは図３０（ｅ）　に示すようにポンチ、ダイ及び板押さえを用いて鋼板を金型内に絞り込む加工を意味しており、自動車部品の加工において最も一般的に用いられる加工法である。
【０１０６】
最後に段絞り加工とは、クッション絞り成形やダブルアクション絞り成形において、しわ押さえ面と製品部の間をつなぐ部位に、“一段以上”の棚部を設ける成形法である。
【０１０７】
図３１（ａ）　〜図３１（ｄ）　は、段絞り加工を用いた鋼板５−２の製造工程及び溶接工程を示す説明図である。
図３１（ａ）　に示すように、鋼板５−２の端部を第１の加工装置のダイ及びホルダにより押え、パンチとダイとにより絞り加工を行って、曲がり部５ａ−２を形成する。次に、図３１（ｂ）　に示すように、不要部を切り落とす。次に、第２の加工装置のダイ及びホルダの間の適当な位置にスペーサを配置しておき、曲がり部５ａ−２を押圧することにより、圧痕１５を形成する。
【０１０８】
このようにして、図３１（ｄ）　に示すように、圧痕１５を形成された鋼板５−２と鋼板１３とを重ね合わせ、ローラ治具　（図示しない）　を用いて押さえ付け、例えば図示位置にレーザビームを照射することにより、鋼板５−２と鋼板１３とをレーザ溶接する。
【０１０９】
図３２は、絞り加工を行うダイ及びパンチを示す説明図である。
図３２において、ステップ肩Ｒ及びダイ肩Ｒが１ｍｍ未満であると、絞り加工時に大きな減肉が生じ、溶接部の強度低下を生じる。そこで、ステップ肩Ｒ及びダイ肩Ｒはともに１ｍｍ以上であることが望ましい。
【０１１０】
また、段絞りステップ縦壁と押圧時のプレス方向の間の角度θが２度未満であると、押圧時に潰れ易くなるため、角度θは２度以上であることが望ましい。
段絞り加工は、一般にしわ押さえ面と製品部との間を直接絞りにすると、材料流入量の不均一によって割れやしわが予想される部位に用いられるが、プレス成形品のフランジ位置を溶接することを考えると最も実用的である。
【０１１１】
（第１２の実施の形態）
上述した第１の実施の形態〜第１１の実施の形態により得られる、圧痕を有する亜鉛系めっき鋼板からなる溶接素材と、他の鋼板からなる溶接素材とを、この圧痕を介して重ね合わせてレーザ溶接を行うことにより、自動車車体を組み立てた。
【０１１２】
すなわち、本実施の形態によれば、
（ｉ）　複数の溶接素材のうちの少なくとも一の溶接素材が、溶接を行われる際の領域を備える。そして、この領域が、加工素材に曲がり部を形成する第１の加工と、第１の加工により形成された曲がり部を押圧する第２の加工とを行われて製造される圧痕を有する溶接素材　（例えばルーフパネル）　である。
【０１１３】
（ｉｉ）圧痕を有する溶接素材と、この圧痕を有する溶接素材に溶接される他の溶接素材とのうちの少なくとも一方が、溶接のための加熱により溶接不良を誘起する成分を発生する溶接素材である。及び
（ｉｉｉ）　圧痕を有する溶接素材と他の溶接素材とが、圧痕を介して重ね合わされ、この圧痕によって適正な溶接距離が確保された領域で溶接されること
を特徴とする、複数の溶接素材を組み合わされて溶接されることにより構成される自動車車体が提供される。
【０１１４】
以上の各実施の形態では、亜鉛系めっき鋼板として、合金化溶融亜鉛めっき鋼板、溶融亜鉛めっき鋼板、あるいは、亜鉛ニッケルめっき鋼板等の、沸点が鋼の融点より低い物質でめっきされた各種の亜鉛系めっき鋼板を用いることができる。さらに、亜鉛系めっき鋼板に有機被膜を行った鋼板を用いることもできる。
【０１１５】
また、以上の各実施の形態では、レーザ溶接に適用可能なレーザ溶接装置として、ランプ励起Ｎｄ：ＹＡＧ　レーザを用いた。しかし、これ以外にも、半導体励起Ｎｄ：ＹＡＧ　レーザ、ダイレクト半導体レーザ、炭酸ガスレーザ、及びこれらのレーザを複合したレーザ溶接装置を用いることもできる。さらに、ＴＩＧ　、ＭＩＧ　あるいはプラズマを複合した、ハイブリッドレ−ザも適用可能である。
【０１１６】
図３３（ａ）　〜図３３（ｇ）　には、本発明の溶接品の製造法により製造される溶接品をまとめて示す。以下、この溶接品について、既に説明したものも含めて再度簡単に説明する。
【０１１７】
図３３（ａ）　に示す例では、上述した図１９（ｂ）　の溶接品である。この例では、互いに離間して形成された複数の点状の圧痕１５それぞれの間に、線状の溶接部１６が間欠的に設けられる。
【０１１８】
図３３（ｂ）　に示す例では、互いに離間して形成された複数の点状の圧痕１５と平行に、直線状の溶接部１６が設けられる。
図３３（ｃ）　に示す例では、溶接部１６を含むように、圧痕１５−１が線状に設けられる。なお、図３３（ｃ）　の右図に示すように、圧痕１５−１及び溶接部１６は、間欠的に形成してもよい。
【０１１９】
図３３（ｄ）　に示す例では、線状に形成された圧痕１５−１の近傍に、圧痕１５−１と平行に、線状の溶接部１６が設けられる。
図３３（ｅ）　に示す例は、図３０（ｆ）　に示す段絞り加工により曲がり部を形成した後にプレス加工を行うことにより線状の圧痕１５−２を形成し、この圧痕１５−２の近傍に溶接部１６を設けたものである。この例は、上述した第１１の実施の形態に示す例である。
【０１２０】
図３３（ｆ）　に示す例は、溶接予定部　（溶接部）１６　を含むように、圧痕１５−３が面状に１又は２以上形成された場合である。この例によっても、この圧痕１５−３を領域として用いることができる。
【０１２１】
さらに、図３３（ｇ）　は、点状の圧痕１５又は線状の圧痕１５−１を２列合計６個設け、この２列の圧痕１５又は圧痕１５−１の間にレーザビームを照射するものである。
図３３（ｈ）　に示す例は、曲率を有する部分への適用例であり、曲率を有する圧痕１５内部の領域に曲率を有する溶接線１６が設けられる。あるいは曲率にあわせて複数の点状の圧痕を配置し圧痕近傍に溶接線１６が設けられている。
【０１２２】
図３３（ｉ）　に示す例では、点状の圧痕１５を含むようにリング状の溶接部１６が設けられる。
図３３（ｊ）　に示す例では、圧痕１５の内部の領域にリング状あるいは円形の面状溶接部が設けられる。
【０１２３】
（第１３の実施の形態）
図３４は、上述した第１の実施の形態で示した圧痕１５を形成された溶接素材３０の形状を示す説明図であり、図３５は、この溶接素材３０を他の接合素材３３とアーク溶接した状況を示す断面図である。
【０１２４】
図３４に示すように、この溶接素材３０は、自動車車体用部品であり、直線状に４つ並んで設けられた圧痕１５の列と平行に、４つの溶接作業穴３１が直線状に設けられている。
【０１２５】
この溶接素材３０は、４つの溶接作業穴３１を利用したアーク溶接作業により、例えばハイドロフォーム加工されたパイプ等の閉断面構造部材である他の溶接素材３３との間にアーク溶接部３２を形成して、アーク溶接される。
【０１２６】
図３５に示すように、本例においても、圧痕１５により溶接素材３０と他の溶接素材３３との間に適正な溶接距離が簡単かつ確実に確保されて、めっきに起因する欠陥を防止し、良好なアーク溶接を行うことができる。
【０１２７】
（第１４の実施の形態）
第１３の実施の形態の説明では、本発明を自動車車体用部品に適用した場合を例にとったが、本例は建材に適用した場合である。
【０１２８】
図３６は、本発明を建材に適用した場合の基本的な構成例を示す説明図である。同図に示すように、その一つの縁部の近傍に圧痕１５−３を設けられた溶接素材３４と、他の溶接素材３５とを圧痕１５を介して重ね合わせ、溶接素材３４の縁部においてアーク溶接を行うことによりすみ肉溶接継手部３６が形成される。なお、溶接素材３４及び溶接素材３５は、いずれも耐食性が要求されることから亜鉛系めっき鋼板が用いられる建材用の溶接素材である。
【０１２９】
図３６に示すように、本例においても、圧痕１５により溶接素材３４と他の溶接素材３５との間に適正な溶接距離が簡単かつ確実に確保されて、めっきに起因する欠陥を防止しアーク溶接を行うことができる。
【０１３０】
また、図３７（ａ）　は、本発明を他の建材に適用してＴ字溶接継手部３９が形成された状況を示す断面図である。図３７（ｂ）　は、本発明を他の建材に適用してＴ字溶接継手部３９が形成された状況を示す斜視図である。同図に示すように、点状の圧痕１５を設けられた溶接素材３７と、他の溶接素材３８とを圧痕１５を介して重ね合わせ、溶接素材３７及び３８の突き合わせ部にＴ字溶接継手部３９が形成される。なお、溶接素材３７及び溶接素材３８も亜鉛系めっき鋼板が用いられる建材用の溶接素材である。
【０１３１】
図３７（ａ）　及び図３７（ｂ）　に示すように、本例においても、圧痕１５により溶接素材３７と他の溶接素材３８との間に適正な溶接距離が簡単かつ確実に確保されて、めっきに起因する欠陥を防止しアーク溶接を行うことができる。
【０１３２】
このように、本発明は自動車車体用部品だけではなく建材に対しても適用することができ、これにより、溶接品質の向上に寄与するものである。
なお、本例では、建材に本発明を適用した場合を示したが、建材以外にも、上述した自動車車体用部品の他に、家電製品、産業機械さらには家具等といった広範な用途にも適用可能である。
【０１３３】
（第１５の実施の形態）
上述した第１の実施の形態〜第１４の実施の形態では、所定の距離の隙間が確保される領域に設けられた圧痕１５が、例えば図１１等により示すように、凸部１１ａ　とこの凸部１１ａ　の内側に形成される凹部１１ｂ　とから構成される形状である場合を例にとった。
【０１３４】
この圧痕１５は、エンボス径や板厚等によっては、エンボスの押圧側に一つ山の凸型の圧痕、すなわち一つの凸部から構成される形状を有することもある。一般的に、圧痕は、エンボス径に対して板厚が相対的に小さい場合には凸部１１ａ　とこの凸部１１ａ　の内側に形成される凹部１１ｂ　とから構成される形状となり易く、逆にエンボス径に対して板厚が大きい場合には一つの凸部から構成される形状となり易い。
【０１３５】
そこで、本実施の形態の説明では、一つの凸部から構成される形状を有する圧痕について説明し、この形状以外の要素および圧痕が奏する作用効果は、上述した第１の実施の形態〜第１４の実施の形態と同じであるため、重複する説明は省略する。
【０１３６】
図３８は、第２の加工によって、亜鉛系めっき鋼板５−３　に一つの凸部から構成される形状を有する圧痕１５−３が形成される状況を模式的に示す説明図である。また、図３９（ａ）　及び図３９（ｂ）　は、この第２の加工における亜鉛系めっき鋼板５−３　の変形の様子を示す説明図である。
【０１３７】
図３８及び図３９に示すように、例えばエンボス径に対して板厚が大きい亜鉛系めっき鋼板５−３　に対して第１の加工　（エンボス加工）　を行って曲がり部５ａ−３を形成した後、第２の加工　（プレス加工）　を行って曲がり部５ａを押圧すると、図３８及び図３９（ｂ）　に示すように、凸部とこの凸部の内側に形成される凹部とから構成される形状ではなく、一つの凸部から構成される形状である圧痕１５−３が形成される。
【０１３８】
この圧痕１５−３は、図３９（ａ）　に示すように、第１の加工によるエンボス形状の曲がり部５ａ−３の裾部Ａが押圧されることによって中央部に向けて移動　（矢印方向へ移動）　するために、このような一つの凸部から構成される形状になるものと考えられる。
【０１３９】
図４０は、このようにして形成される圧痕１５−３の形状例を詳細に示す説明図である。
この圧痕１５−３は、亜鉛系めっき鋼板５−３に第１の加工　（エンボス加工）　を行って曲がり部５ａ−３を形成した後に、この曲がり部５ａ−３を高さ方向へ押圧する第２の加工　（プレス加工）　を行うことにより、製造される。この圧痕１５−３は、第２の加工後においても突起高さが小さく、かつ縮径するように残存し、平滑な頂部１１ａ−３　が形成される。
【０１４０】
なお、圧痕が、凸部とこの凸部の内側に形成される凹部とから構成される形状となるか、あるいは一つの凸部から構成される形状となるかは、加工素材である亜鉛系めっき鋼板の板厚あるいはエンボスの高さ、径及び形状等の影響を受ける。場合によっては、凸部の内部に複数の凹部が現れたりすることもあり、その形状は本明細書に明記した形状には限定されない。
【０１４１】
このように、圧痕が一つの凸部から構成される形状を有する場合であっても、第１の実施の形態〜第１４の実施の形態で示した、凸部とこの凸部の内部に凸部の頂部よりも低く形成される凹部とから構成される形状を有する圧痕と同様の作用効果を奏することができる。
【０１４２】
【発明の効果】
以上詳細に説明したように、本発明により、接合欠陥の発生を防止して良好な接合部を確実に得ることができる接合素材、接合素材の製造法、接合品、接合品の製造法及び自動車車体を提供すること、例えばレーザ溶接素材、レーザ溶接素材の製造法、レーザ溶接品、レーザ溶接品の製造法及び自動車車体を提供することができた。
【図面の簡単な説明】
【図１】図１（ａ）　は、第１の実施の形態においてエンボス加工を行うためのエンボス加工装置の主要部を抽出して示す説明図であり、図１（ｂ）　は、曲がり部の拡大図である。
【図２】第１の実施の形態における陥没部及び突起部を拡大して示す断面図である。
【図３】第１の実施の形態における陥没部及び突起部の他の形状例を拡大して示す断面図である。
【図４】第１の実施の形態における陥没部及び突起部の他の形状例を拡大して示す断面図である。
【図５】第１の実施の形態において、挟持面が曲率を有している場合のプレス成形時の一例を示す説明図である。
【図６】第１の加工により亜鉛系めっき鋼板に曲がり部が形成される状況を示す説明図である。
【図７】第２の加工の状況を示す斜視図である。
【図８】第２の加工時のプレス加工装置を示す断面図である。
【図９】スペーサと亜鉛系めっき鋼板との位置関係を模式的に示す説明図である。
【図１０】スペーサと亜鉛系めっき鋼板との位置関係を模式的に示す説明図である。
【図１１】第２の加工により形成される圧痕の形状例を示す説明図である。
【図１２】第１のレーザ溶接素材と第２のレーザ溶接素材を重ね合わせた状況の一例を示す説明図である。
【図１３】第１のレーザ溶接素材と第２のレーザ溶接素材を重ね合わせた状況の一例を示す説明図である。
【図１４】第２の実施の形態における陥没部及び突起部を拡大して示す断面図である。
【図１５】図１５（ａ）　及び図１５（ｂ）　は、第２の実施の形態により溶接される２枚の鋼板、溶接された重ね合わせ鋼板を示す説明図である。
【図１６】第２の実施の形態で用いたレーザ溶接装置を示す説明図である。
【図１７】図１７（ａ）　及び図１７（ｂ）　は、第３の実施の形態により溶接される２枚の鋼板、溶接された重ね合わせ鋼板を示す説明図である。
【図１８】第３の実施の形態で用いたレーザ溶接装置を示す説明図である。
【図１９】図１９（ａ）　及び図１９（ｂ）　は、第４の実施の形態により溶接される２枚の鋼板、溶接された重ね合わせ鋼板を示す説明図である。
【図２０】第４の実施の形態で用いたレーザ溶接装置を示す説明図である。
【図２１】第５の実施の形態により、３枚の亜鉛系めっき鋼板をレーザ溶接する場合を示す説明図である。
【図２２】第６の実施の形態により、すみ肉溶接を行う状況を示す説明図である。
【図２３】第６の実施の形態により、すみ肉溶接を行う状況を示す説明図である。
【図２４】第７の実施の形態により、へり溶接を行う状況を示す説明図である。
【図２５】第７の実施の形態により、へり溶接を行う状況を示す説明図である。
【図２６】第８の実施の形態によりフレア継手の溶接を行う状況を示す説明図である。
【図２７】第８の実施の形態によりフレア継手の溶接を行う状況を示す説明図である。
【図２８】第９の実施の形態の説明図であり、図２８（ａ）　は、用いるエンボス加工装置及びプレス加工装置それぞれを示す断面図である。また、図２８（ｂ）　は、溶接される圧痕を有する亜鉛系めっき鋼板と、平坦な鋼板とを示す説明図であり、図２８（ｃ）　は、得られる重ね合わせ鋼板を示す説明図である。
【図２９】第１０の実施の形態の説明図であり、図２９（ａ）　は第２の加工を示す説明図、図２９（ｂ）　は、本実施の形態で溶接される圧痕を有する亜鉛系めっき鋼板と、平坦な鋼板とを示す説明図、図２９（ｃ）　は、本実施の形態により得られる重ね合わせ鋼板を示す説明図である。
【図３０】図３０（ａ）　は第１０の実施の形態で用いたＶ曲げ加工を示す説明図であり、図３０（ｂ）　、図３０（ｃ）　、図３０（ｄ）　、図３０（ｅ）　、図３０（ｆ）　は、第１１の実施の形態のＬ曲げ加工、Ｕ曲げ加工、Ｕ曲げとＬ曲げを組み合わせた加工、絞り加工、段絞り加工を示す説明図である。
【図３１】図３１（ａ）　〜図３１（ｄ）　は、第１１の実施の形態の段絞り加工を用いた鋼板の製造工程及び溶接工程を示す説明図である。
【図３２】第１１の実施の形態の絞り加工を行うダイ及びパンチを示す説明図である。
【図３３】図３３（ａ）　〜図３３（ｊ）　は、本発明の溶接品の製造法により製造される溶接品をまとめて示す説明図である。
【図３４】第１３の実施の形態で示した圧痕が形成された溶接素材の形状を示す説明図である。
【図３５】溶接素材を他の接合素材とアーク溶接した状況を示す断面図である。
【図３６】本発明を建材に適用した場合の基本的な構成例を示す説明図である。
【図３７】図３７（ａ）　は、本発明を他の建材に適用してＴ字溶接継手部が形成された状況を示す断面図である。図３７（ｂ）　は、本発明を他の建材に適用してＴ字溶接継手部が形成された状況を示す斜視図である。
【図３８】第２の加工によって、亜鉛系めっき鋼板に一つの凸部から構成される形状を有する圧痕が形成される状況を模式的に示す説明図である。
【図３９】図３９（ａ）　及び図３９（ｂ）　は、第１５の実施の形態において、第２の加工における亜鉛系めっき鋼板の変形の様子を示す説明図である。
【図４０】第１５の実施の形態において形成される圧痕の形状例を詳細に示す説明図である。
【図４１】図４１（ａ）　及び図４１（ｂ）　は、亜鉛系めっき鋼板を素材として重ね合わせ鋼板を製造する状況を示す説明図である。
【符号の説明】
５　　溶接素材
５ａ　　曲がり部
５ａ−１圧痕
１１　　領域
１１ａ　凸部
１１ａ−１　、１１ａ−２　頂部
１１ｂ　凹部
【図１】
2004082214.tif 000003
【図２】
2004082214.tif 000004
【図３】
2004082214.tif 000005
【図４】
2004082214.tif 000006
【図５】
2004082214.tif 000007
【図６】
2004082214.tif 000008
【図７】
2004082214.tif 000009
【図８】
2004082214.tif 000010
【図９】
2004082214.tif 000011
【図１０】
2004082214.tif 000012
【図１１】
2004082214.tif 000013
【図１２】
2004082214.tif 000014
【図１３】
2004082214.tif 000015
【図１４】
2004082214.tif 000016
【図１５】
2004082214.tif 000017
【図１６】
2004082214.tif 000018
【図１７】
2004082214.tif 000019
【図１８】
2004082214.tif 000020
【図１９】
2004082214.tif 000021
【図２０】
2004082214.tif 000022
【図２１】
2004082214.tif 000023
【図２２】
2004082214.tif 000024
【図２３】
2004082214.tif 000025
【図２４】
2004082214.tif 000026
【図２５】
2004082214.tif 000027
【図２６】
2004082214.tif 000028
【図２７】
2004082214.tif 000029
【図２８】
2004082214.tif 000030
【図２９】
2004082214.tif 000031
【図３０】
2004082214.tif 000032
【図３１】
2004082214.tif 000033
【図３２】
2004082214.tif 000034
【図３３】
2004082214.tif 000035
【図３４】
2004082214.tif 000036
【図３５】
2004082214.tif 000037
【図３６】
2004082214.tif 000038
【図３７】
2004082214.tif 000039
【図３８】
2004082214.tif 000040
【図３９】
2004082214.tif 000041
【図４０】
2004082214.tif 000042
【図４１】
2004082214.tif 000043